(57)【特許請求の範囲】
【請求項１】
軸体と、
前記軸体の外周に形成され、外周面に多数の凸部を有するゴム弾性層と、
前記ゴム弾性層の外周に形成され、熱可塑性ウレタンと熱硬化性ウレタンとを含有する中間層と、
前記中間層の外周に形成され、ガラス転移温度（Ｔｇ）が−１０℃以上のシリコーングラフト変性ウレタンを含有する表層とを備え、
前記ゴム弾性層の凸部に起因する凹凸形状がロール表面に形成されていることを特徴とする電子写真機器用現像ロール。
【請求項２】
前記中間層の熱可塑性ウレタンに対する熱硬化性ウレタンの質量比は、２０／８０〜８０／２０の範囲内にあることを特徴とする請求項１に記載の電子写真機器用現像ロール。
【請求項３】
前記ゴム弾性層は、シリコーンゴムおよびウレタンゴムから選択された１種または２種以上を含有することを特徴とする請求項１または２に記載の電子写真機器用現像ロール。
【請求項４】
前記中間層の厚さは、１〜５０μｍの範囲内にあることを特徴とする請求項１から３のいずれか１項に記載の電子写真機器用現像ロール。
【請求項５】
前記表層の厚さは、１〜２０μｍの範囲内にあることを特徴とする請求項１から４のいずれか１項に記載の電子写真機器用現像ロール。
【請求項６】
前記ゴム弾性層の凸部の高さは、２〜５０μｍの範囲内にあることを特徴とする請求項１から５のいずれか１項に記載の電子写真機器用現像ロール。
【請求項７】
前記ゴム弾性層の外周面における凸部の数密度は、５０〜１０００個／ｍｍ２の範囲内にあることを特徴とする請求項１から６のいずれか１項に記載の電子写真機器用現像ロール。
【発明の詳細な説明】
【技術分野】
【０００１】
本発明は、電子写真機器用現像ロールに関するものである。
【背景技術】
【０００２】
近年、電子写真方式を採用する複写機、プリンター、ファクシミリなどの電子写真機器が広く使用されるようになってきている。電子写真機器の内部には、通常、感光ドラムが組み込まれており、その周囲には、帯電ロール、現像ロール、転写ロール、トナー供給ロールなどの導電性ロールが配設されている。
【０００３】
最近、この種の電子写真機器では、プリント画像の高画質化が求められている。高画質なプリント画像を得るためには、現像ロールが均一で確実にトナー搬送することが重要である。したがって、現像ロールには優れたトナー搬送性が求められる。そのため、現像ロール表面には凹凸形状が形成されることが多い。
【０００４】
現像ロールは、通常、軸体の外周にゴム層などの弾性層が形成され、必要に応じて、その弾性層の外周に抵抗調整層や保護層などの中間層や表層が１層または２層以上形成されている。従来、現像ロール表面に凹凸形状を形成するため、例えば、現像ロールの中間層内や表層内に、ウレタン樹脂などの硬質粒子（粗さ形成用粒子）を分散させる方法が知られている。
【０００５】
また、粗さ形成用粒子を用いないで現像ロール表面に凹凸形状を形成する方法もある。例えば特許文献１には、金型を用いて、軸体の外周に形成する弾性層の表面に凸部を形成してロール表面に凹凸形状を形成した現像ロールが開示されている。
【０００６】
【特許文献１】特開２００６−１８４６０８号公報
【発明の開示】
【発明が解決しようとする課題】
【０００７】
しかしながら、現像ロールの中間層内や表層内に、ウレタン樹脂などの硬質粒子（粗さ形成用粒子）を分散させる方法では、粒子が硬いため、粒子が存在するロール表面がロールに当接する感光ドラムやブレードなどの当接部材から受ける圧接ストレスが大きくなる。その結果、ロール表面の凸部の削れや粒子の脱落を招き、トナー搬送量が安定しないという問題があった。また、圧接ストレスが大きいロール表面では、凸部が削れて接触面が大きくなり、トナーがつきやすくなる。その結果、トナーフィルミングが始まり、画像の劣化を招くという問題があった。
【０００８】
一方、弾性層の表面に凸部を形成する方法では、ロール全体（特に凸部以外の部分）のトナーフィルミングを低減するために、表層に硬い材料を用いることが多い。そのため、耐久時に、弾性層に形成した凸部が損傷破壊して、トナー搬送量を維持できない問題があった。
【０００９】
本発明が解決しようとする課題は、長期に渡って耐トナーフィルミング性に優れるとともに、長期に安定して高いトナー搬送量を維持することが可能な電子写真機器用現像ロールを提供することにある。
【課題を解決するための手段】
【００１０】
上記課題を解決するため本発明に係る電子写真機器用現像ロールは、軸体と、前記軸体の外周に形成され、外周面に多数の凸部を有するゴム弾性層と、前記ゴム弾性層の外周に形成され、熱可塑性ウレタンと熱硬化性ウレタンとを含有する中間層と、前記中間層の外周に形成され、ガラス転移温度（Ｔｇ）が−１０℃以上のシリコーングラフト変性ウレタンを含有する表層とを備え、前記ゴム弾性層の凸部に起因する凹凸形状がロール表面に形成されていることを要旨とする。
【００１１】
この場合、前記中間層の熱可塑性ウレタンに対する熱硬化性ウレタンの質量比は、２０／８０〜８０／２０の範囲内にあることが望ましい。
【００１２】
このとき、前記ゴム弾性層は、シリコーンゴムおよびウレタンゴムから選択された１種または２種以上を含有すると良い。
【００１３】
そして、前記中間層の厚さは、１〜５０μｍの範囲内にあると良い。
【００１４】
また、前記表層の厚さは、１〜２０μｍの範囲内にあると良い。
【００１５】
さらに、前記ゴム弾性層の凸部の高さは、２〜５０μｍの範囲内にあると良い。
【００１６】
また、前記ゴム弾性層の外周面における凸部の数密度は、５０〜１０００個／ｍｍ２の範囲内にあると良い。
【発明の効果】
【００１７】
本発明に係る電子写真機器用現像ロールによれば、ゴム弾性層の外周面に形成した多数の凸部によりロールの表面凹凸を形成し、Ｔｇが−１０℃以上のシリコーングラフト変性ウレタンを含有する材料で表層を形成しているため、耐トナーフィルミング性に優れる。そして、熱可塑性ウレタンと熱硬化性ウレタンとを含有する中間層を設けたことにより、ゴム弾性層の外周面に形成した多数の凸部が受ける圧接ストレスを緩和して、耐久時の凸部の損傷破壊が抑えられる。これにより、長期に安定して高いトナー搬送量を維持することができる。また、長期に渡って耐トナーフィルミング性に優れる。
【００１８】
この場合、前記中間層の熱可塑性ウレタンに対する熱硬化性ウレタンの質量比が、２０／８０〜８０／２０の範囲内にあると、ゴム弾性層の凸部が受ける圧接ストレスを緩和するのに好適な厚さに中間層を形成しやすくなるとともに、耐ヘタリ性も良好になる。
【００１９】
このとき、前記ゴム弾性層が、シリコーンゴムおよびウレタンゴムから選択された１種または２種以上を含有すると、耐ヘタリ性に優れる。
【００２０】
そして、前記中間層の厚さが１〜５０μｍの範囲内にあると、ゴム弾性層の凸部が受ける圧接ストレスを緩和する効果が優れ、耐久時の凸部の損傷破壊の抑制効果に優れる。
【００２１】
また、前記表層の厚さが１〜２０μｍの範囲内にあると、耐トナーフィルミング性が優れ、また、削れにくく耐久性にも優れる。
【００２２】
さらに、前記ゴム弾性層の凸部の高さが２〜５０μｍの範囲内にあると、トナー搬送性に優れる。
【００２３】
また、前記ゴム弾性層の外周面における凸部の数密度が、５０〜１０００個／ｍｍ２の範囲内にあると、トナー搬送性に優れる。
【発明を実施するための最良の形態】
【００２４】
次に、本発明の実施形態に係る電子写真機器用現像ロール（以下、現像ロールということがある。）について、図を参照しつつ、詳細に説明する。図１は、一実施形態に係る現像ロールを表す周方向断面図である。
【００２５】
図１に示すように、一実施形態に係る現像ロール１０は、軸体を形成する導電性シャフト１２の外周面に沿ってゴム弾性層１４が形成され、その外周面に中間層１６が形成され、その外周面に表層１８が形成された構成を有する。現像ロール１０は、電子写真方式を採用する複写機、プリンター、ファクシミリなどの電子写真機器に組み込まれる現像ロールであり、電子写真機器の内部に組み込まれる感光ドラムの周囲に配設される。
【００２６】
導電性シャフト１２は、アルミニウム、ステンレス等の金属製の中実体よりなる芯金、内部を中空にくり抜いた金属製の円筒体、またはこれらにめっきが施されたものなどが挙げられる。必要に応じて、導電性シャフト１２の外周面に、接着剤やプライマーなどを塗布して、接着層を形成しても良い。接着剤やプライマーなどには、必要に応じて導電化を行なっても良い。
【００２７】
ゴム弾性層１４は、現像ロール１０のベース層となる。ゴム弾性層１４は、図２に示すように、その外周面に多数の凸部を有しており、これら多数の凸部は、現像ロール１０の表面凹凸を形成する。ゴム弾性層１４は、例えば、円筒状金型の中空部に上記導電性シャフト１２をセットし、円筒状金型と導電性シャフト１２との空隙部にゴム材料を注型して加熱架橋させた後、上記円筒状金型から脱型して形成される。円筒状金型には、内面に多数の凹部が形成された金型を用いると良い。多数の凹部が形成された金型内にゴム材料を注型すると、ゴム弾性層１４の外周面に多数の凸部が転写形成される。
【００２８】
円筒状金型の内面に多数の凹部を形成する方法としては、例えば、円筒状金型の内面をショットブラスト処理する方法や、円筒状金型の内面を放電加工する方法、円筒状金型の内面に無電解複合めっきし、その無電解複合めっき層の表面にピット（めっきの欠陥）を形成させる方法などがある。これらのうち、無電解複合めっき層の表面にピットを形成させる方法は、金型内面の凹部を深くすることができ、ゴム弾性層１４の凸部をより大きくすることができる点で好ましい。
【００２９】
無電解複合めっき層の表面にピット（めっきの欠陥）を形成させるには、意図的に不良の無電解複合めっきを行なう。このピットの形成は、めっき反応中に発生する水素ガスが、析出しためっきの表面に吸着し、その吸着した部分で、めっきのさらなる析出が阻害されることによるものである。そして、各ピットの凹形状は、通常、略球面の一部からなる曲面状（例えば半球状）に形成される。
【００３０】
無電解複合めっきにおけるめっき金属としては、ニッケル、コバルト、銅、錫、パラジウム、金、またはこれらの合金などが挙げられる。これらのうち、ピットの形成容易性の観点から、ニッケルまたはニッケル合金が好ましい。
【００３１】
無電解複合めっきとしては、ピットの分布密度をより均一にしやすい観点から、粒子分散型の無電解複合めっきが好ましい。その分散粒子としては、平均粒径が０．１〜５μｍの範囲内にあることが好ましい。これにより、分散粒子のめっき浴における均一分散性および無電解複合めっき層における均一共析性が向上し、無電解複合めっき層の表面をより均一な粗面に形成することができる。
【００３２】
上記分散粒子の形成材料としては、炭化ケイ素（ＳｉＣ）、酸化アルミニウム（Ａｌ２Ｏ３）、酸化ジルコニウム（ＺｒＯ２）、酸化チタン（ＴｉＯ２）、ポリテトラフルオロエチレン（ＰＴＦＥ）、窒化ホウ素（ＢＮ）等が挙げられる。これらのうち、注型するゴム材料との離型性に優れる観点から、ＰＴＦＥが好ましい。
【００３３】
めっき浴には、めっき反応中に発生する水素ガスをより表面吸着しやすくし、ピットの形成をより簡単にできる観点から、炭化水素系のカチオン性界面活性剤または両性界面活性剤を含有させることが好ましい。
【００３４】
ゴム弾性層１４の外周面に形成される凸部の高さ（図２中、高さｈ）は、トナー搬送性に優れるなどの観点から、２〜５０μｍの範囲内にあることが好ましい。また、ゴム弾性層１４の外周面における凸部の数密度は、トナー搬送性および画質のきめ細かさを向上させるなどの観点から、５０〜１０００個／ｍｍ２の範囲内にあることが好ましい。ゴム弾性層１４の凸部の高さを測定するには、例えば、レーザー顕微鏡などを用いると良い。そして、凸部の数密度を測定するには、例えば、レーザー顕微鏡などを用いると良い。
【００３５】
ゴム弾性層１４を形成する材料としては、ゴム弾性を有する材料であれば良い。具体的には、シリコーンゴム、ウレタンゴム、ブタジエンゴム、ヒドリンゴムなどを例示することができる。これらのうち、耐ヘタリ性が良好であるなどの観点から、シリコーンゴム、ウレタンゴムが好ましい。また、シリコーンゴムは、温度変化や湿度変化などの環境変化に対して体積変化しにくく、環境変化によるロールの外径変動が小さい利点も有する。
【００３６】
ゴム弾性層１４には、必要に応じて、導電剤、充填剤、増量剤、補強剤、加工助剤、硬化剤、加硫促進剤、架橋剤、架橋助剤、酸化防止剤、可塑剤、紫外線吸収剤、顔料、シリコーンオイル、助剤、界面活性剤などの各種添加剤が適宜添加される。導電剤としては、カーボンブラックなどの電子導電剤や第４級アンモニウム塩などのイオン導電剤など、一般的な導電剤を用いることができる。
【００３７】
ゴム弾性層１４は、発泡体であっても良いし、中実体であっても良い。ゴム弾性層１４の厚みは、０．１〜１０ｍｍの範囲内にあることが好ましい。より好ましくは、１〜５ｍｍの範囲内にすると良い。
【００３８】
ゴム弾性層１４の外周に形成される中間層１６は、抵抗調整層として、また、応力緩和層として設けられている。すなわち、現像ロール１０の抵抗を調整する働きをするとともに、ゴム弾性層１４の外周面に形成した多数の凸部が受ける圧接ストレスを緩和する働きをする。中間層１６は、コーティングにより薄膜状に形成されていると良い。
【００３９】
中間層１６は、熱可塑性ウレタンと熱硬化性ウレタンとを含有する材料により形成されている。熱可塑性ウレタンを含有することにより材料に粘りが出てコーティングしやすくなっている。形成材料に熱可塑性ウレタンを含まない場合には、熱硬化性ウレタンの架橋により材料が大きく収縮するため、μｍオーダーのコート層にするのが難しくなり、コーティングしにくい。一方、熱硬化性ウレタンを含有することにより材料がヘタリにくくなる。また、中間層１６を低硬度にして、多数の凸部が受ける圧接ストレスを緩和することができる。
【００４０】
熱硬化性ウレタンと熱可塑性ウレタンとの混合比（熱硬化性ウレタン／熱可塑性ウレタン）は、質量比で２０／８０〜８０／２０の範囲内にあることが好ましい。混合比がこの範囲内にある場合には、ゴム弾性層の凸部が受ける圧接ストレスを緩和するのに好適な厚さに中間層を形成しやすくなり、凸部が受ける圧接ストレスを十分に緩和して凸部の削れを防止する。また、耐ヘタリ性も良好になる。より好ましくは、４０／６０〜６０／４０の範囲内である。
【００４１】
熱可塑性ウレタンとしては、カプロラクトン型やアジペート型、エーテル型などが挙げられる。これらのうち、高い機械的強度や弾性回復性を確保するなどの観点から、カプロラクトン型が好ましい。これにより、低硬度ながら高い機械的強度を得ることができる。また、コート性を確保するなどの観点から、分子量は比較的大きいほうが好ましい。好ましい分子量の範囲としては、１００００〜５０００００の範囲内である。
【００４２】
熱硬化性ウレタンは、中間層１６を形成する材料中にポリオールとイソシアネートとを配合してこれらを反応させたものである。ポリオールとイソシアネートとの配合比は、ポリオールおよびイソシアネートの種類や、架橋レベルなどにより適宜調整される。
【００４３】
ポリオールは、分子中にヒドロキシル基を２個以上有する化合物であれば良い。ポリオールとしては、エーテル系ポリオールや、カプロラクタン系ポリオール、エステル系ポリオールなどが挙げられる。これらのうち、低抵抗にするなどの観点から、エーテル系ポリオールが好ましい。低抵抗であると、画像の残像特性が良好になる。
【００４４】
エーテル系ポリオールとしては、比較的低分子量の多価アルコール１種または２種以上にエチレンオキサイド、プロピレンオキサイド、ブチレンオキサイドなどの１種または２種以上を付加重合させて得られるポリエーテルポリオールや、テトラヒドロフランを開環重合させて得られるポリテトラメチレンエーテルグリコール（ＰＴＭＥＧ）などが挙げられる。
【００４５】
一方、イソシアネートは、分子中にイソシアネート基を１個または２個以上有する化合物であれば良い。
【００４６】
中間層１６を形成する材料は、ゴム弾性層１４の外周面にコーティングするために液状であると良い。例えば、熱硬化性ウレタンを構成する材料が液状であっても良いし、熱硬化性ウレタンと熱可塑性ウレタンとを溶解あるいは懸濁させる溶剤を用いても良い。溶剤としては、例えば、メチルエチルケトン（ＭＥＫ）、メタノール、トルエン、イソプロピルアルコール、メチルセロソルブ、ジメチルホルムアミド等があげられる。これらは１種または２種以上併用することができる。特に、材料各成分の溶解性などの観点で、ＭＥＫが好ましい。溶剤を用いる場合には、コーティングしやすい粘度に調整してコート性を高めるなどの観点から、溶液濃度を５〜３０質量％の範囲内にすることが好ましい。
【００４７】
中間層１６を形成する材料には、必要に応じて、導電剤（電子導電剤および／またはイオン導電剤）、可塑剤、レベリング剤などの各種添加剤が１種または２種以上含まれていても良い。
【００４８】
中間層１６の厚さは、１〜５０μｍの範囲内にあることが好ましい。厚さが１μｍ未満では、ゴム弾性層の凸部の頂点に層形成しにくい。そのため、ゴム弾性層の凸部が受ける圧接ストレスを緩和する効果が低下しやすい。一方、厚さが５０μｍを超えると、ゴム弾性層の凸部に起因する表面凹凸が小さくなり、トナー搬送性が低下しやすい。また、ウレタンポリマーによる寸法変化の影響が大きくなりやすい。さらに、コーティングを繰返し行なう回数が多くなり、工程が煩雑になりやすい。中間層１６の厚さとしては、より好ましくは、５〜２０μｍの範囲内である。
【００４９】
中間層１６を形成するには、まず、熱可塑性ウレタンと、熱硬化性ウレタンを形成するポリオールおよびイソシアネートと、必要に応じて、溶剤、その他添加剤を混合して、コーティング液を調製する。次いで、導電性シャフト１２の外周にゴム弾性層１４を形成した後、ゴム弾性層１４の外周面にこのコーティング液をコーティングする。コーティング方法は、特に制限されるものではなく、ディッピング法、スプレー法、ロールコート法などの一般的な方法を適用することができる。コーティング後、乾燥、加熱架橋処理すれば、熱可塑性ウレタンと熱硬化性ウレタンとの混合物を含有する中間層１６を形成することができる。
【００５０】
中間層１６の外周面に形成される表層１８は、トナー帯電性を調整するとともに、ロール表面を保護するなどの働きをする。表層１８は、シリコーングラフト変性ウレタンを含有する材料で形成されている。シリコーングラフト変性ウレタンは、シリコーンセグメント（ポリシロキサンセグメント）がポリウレタンの側鎖に化学結合されていることにより、表層１８に優れた離型性を付与する。これにより、トナーフィルミングが低減できる。
【００５１】
シリコーングラフト変性ウレタンとしては、ガラス転移温度（Ｔｇ）が−１０℃以上のものを用いる。Ｔｇが−１０℃未満では、表層１８が柔軟になりすぎてトナーが食い込みやすくなり、トナーフィルミングが生じる。より好ましくは、Ｔｇが１０℃以上である。さらに耐トナーフィルミング性に優れるからである。
【００５２】
ウレタンにグラフトされるシリコーン（ポリシロキサン）としては、例えば、ジメチルシロキサン、ジエチルシロキサン、ジプロピルシロキサンなどのアルキル置換シロキサンなどを例示することができる。ポリシロキサンは、ウレタンにグラフトさせるためには、ウレタンのイソシアネート基と反応性を有する活性水素含有基（−ＯＨや−ＮＨ２など）を有すると良い。ポリシロキサンの導入量（シリコーン変性量）は、１〜２０質量％の範囲内にあることが好ましい。シリコーン変性量が１質量％未満では、離型性が発揮されにくく、２０質量％を超えると、遊離したシリコーンオイルがブリードアウトしやすくなり、また、ウレタンの機械的強度が低下しやすくなるからである。
【００５３】
ウレタンを構成するポリオール成分としては、ポリエステルポリオール、ポリエーテルポリオール、ポリカプロラクトンポリオールなどが挙げられる。
【００５４】
ポリエステルポリオールの酸成分としては、コハク酸、アジピン酸、アゼライン酸、セバシン酸、ドデカンジカルボン酸、ドデシルコハク酸等の脂肪族系二塩基酸、１，２−シクロヘキサンジカルボン酸、１，３−シクロヘキサンジカルボン酸、１，４−シクロヘキサンジカルボン酸、４−メチル−１，２−シクロヘキサンジカルボン酸、１，２−ビス（４−カルボキシシクロヘキシル）メタン、２，２−ビス（４−カルボキシシクロヘキシル）プロパン等の脂環族系二塩基酸、あるいは、テレフタル酸、イソフタル酸、オルソフタル酸、１，６−ナフタレンジカルボン酸等の芳香族系二塩基酸を挙げることができる。脂環族系二塩基酸、芳香族系二塩基酸は、樹脂の凝集力を向上させ、一方、脂肪族系二塩基酸は、樹脂の柔軟性を向上させやすい。
【００５５】
ポリオール成分としては、エチレングリコール、プロピレングリコール、１，３−プロパンジオール、１，４−ブタンジオール、１，５−ペンタンジオール、１，６−ヘキサンジオール、１，２−プロピレングリコール、１，３−プロピレングリコール、１，３−ブチレングリコール、２，３−ブチレングリコール、２，２−ジメチル−１，３−プロパンジオール、３−メチル−１，５−ペンタンジオール、２，２−ジメチル−３−ヒドロキシプロピル−２’，２’−ジメチル−３−ヒドロキシプロパネート、２，２−ジエチル−１，３−プロパンジオール等の脂肪族系グリコール、１，３−ビス（ヒドロキシメチル）シクロヘキサン、１，４−ビス（ヒドロキシメチル）シクロヘキサン、１，４−ビス（ヒドロキシエチル）シクロヘキサン、１，４−ビス（ヒドロキシプロピル）シクロヘキサン、１，４−ビス（ヒドロキシメトキシ）シクロヘキサン、１，４−ビス（ヒドロキシエトキシ）シクロヘキサン、２，２−ビス（４−ヒドロキシメトキシシクロヘキシル）プロパン、２，２−ビス（４−ヒドロキシエトキシシクロヘキシル）プロパン、ビス（４−ヒドロキシシクロヘキシル）メタン、２，２−ビス（４−ヒドロキシシクロヘキシル）プロパン、３（４），８（９），トリシクロ［５．２．１．０２，６］デカンジメタノール等の脂環族系グリコールが挙げられる。これらの中では、特にエチレングリコール、２，２−ジメチル−１，３−プロパンジオール、１，６−ヘキサンジオール、１，４−ビス（ヒドロキシメチル）シクロヘキサンが好ましい。
【００５６】
ウレタンを構成するイソシアネート成分としては、２，４−トリレンジイソシアネート、２，６−トリレンジイソシアネート、ｐ−フェニレンジイソシアネート、４，４’−ジフェニルメタンジイソシアネート、ｍ−フェニレンジイソシアネート、３，３’−ジメトキシ−４，４’−ビフェニレンジイソシアネート、２，６−ナフタレンジイソシアネート、３，３’−ジメチル−４，４’−ビフェニレンジイソシアネート、４，４’−ジフェニレンジイソシアネート、４，４’−ジイソシアネートジフェニルエーテル、１，５−ナフタレンジイソシアネート、ｍ−キシレンジイソシアネート、等の芳香族ジイソシアネート、１，６−ヘキサンジイソシアネート、イソホロンジイソシアネート、４，４’−ジフェニルメタンジイソシアネートの水添化物のような脂肪族、脂環族ジイソシアネートが挙げられる。これらの中、４，４’−ジフェニルメタンジイソシアネートが特に好ましい。
【００５７】
表層１８を形成する材料には、上記シリコーングラフト変性ウレタン以外に、ウレタンを架橋するジイソシアネートや、導電剤（電子導電剤および／またはイオン導電剤）、可塑剤、レベリング剤などの各種添加剤が１種または２種以上含まれていても良い。
【００５８】
表層１８を形成する材料は、中間層１６の外周面にコーティングするために液状であると良い。液状にするための溶剤としては、例えば、メチルエチルケトン（ＭＥＫ）、メタノール、トルエン、イソプロピルアルコール、メチルセロソルブ、ジメチルホルムアミド等があげられる。これらは１種または２種以上併用することができる。特に、材料各成分の溶解性などの観点で、ＭＥＫが好ましい。溶剤を用いる場合には、コーティングしやすい粘度に調整してコート性を高めるなどの観点から、溶液濃度を３〜３０質量％の範囲内にすることが好ましい。
【００５９】
表層１８を形成するには、表層形成材料を中間層１８の外周面にコーティングする。コーティング方法は、特に制限されるものではなく、ディッピング法、スプレー法、ロールコート法などの一般的な方法を適用することができる。コーティング後、乾燥、加熱架橋処理すれば、中間層１８の外周に表層１８を形成することができる。
【００６０】
表層１８の厚さは、１〜２０μｍの範囲内にあることが好ましい。表層１８の厚さが１μｍ未満では、表層としての機能を十分に発揮できないおそれがある。一方、表層１８の厚さが２０μｍを超えると、表面硬度が高くなりすぎるおそれがある。
【００６１】
この表層１８の表面には、特定物質が含浸されていても良い。特定物質としては、アミノ基を含有する物質や、イソシアネート基を含有する物質が挙げられる。これらは１種または２種以上併用しても良い。これらのうち、高温高湿条件下においてより一層トナー帯電量の変動を起こしにくいなどの観点から、イソシアネート基を含有する物質が好ましい。これら特定物質は、モノマーであっても良いし、ポリマー、オリゴマーであっても良い。コート層１６の表面に含浸しやすいなどの観点から、特定物質の分子量は比較的小さいほうが好ましい。好ましい分子量の範囲としては、１００〜１０００の範囲内である。
【００６２】
アミノ基を含有する物質としては、例えば、メラミン、ベンゾグアナミン、アニリンなどが挙げられる。アミノ基を含有する物質としては、芳香環を有するもののほうが好ましい。
【００６３】
一方、イソシアネート基を含有する物質としては、例えば、ジフェニルメタンジイソシアネート（ＭＤＩ）、ポリメチレンポリフェニレンポリイソシアネート（ポリメリックＭＤＩ）、ＭＤＩやポリメリックＭＤＩの混合物であるクルードＭＤＩ（ｃ−ＭＤＩ）、ヘキサメチレンジイソシアネート（ＨＤＩ）、トリレンジイソシアネート（ＴＤＩ）、あるいはこれらの多量体であるＭＤＩヌレート、ＨＤＩヌレート、ＴＤＩヌレート、またはこれらを尿素化、ビュレット化、アロファネート化、カルボジイミド化、ウレタン化などした変性体などが挙げられる。これらは１種または２種以上併用しても良い。これらのうち、高温高湿条件下においてより一層、トナー帯電量の変動を起こしにくいなどの観点から、クルードＭＤＩ（ｃ−ＭＤＩ）が好ましい。
【００６４】
上記特定物質を表層１８の表面に含浸させるには、液状にされた上記特定物質を表層１８の表面にコーティングした後、加熱処理すると良い。特定物質は、液状のものをそのまま用いても良いし、液状または固形のものを溶剤で希釈して用いても良い。溶剤としては、酢酸エチル、メチルエチルケトン（ＭＥＫ）などが挙げられる。このとき、表層１８の表面に染み込みやすくするなどの観点から、溶液濃度を１〜５質量％の範囲内にすることが好ましい。
【００６５】
コーティング方法は、特に制限されるものではなく、ディッピング法、スプレー法、ロールコート法などの一般的な方法を適用することができる。コーティングされた特定物質が表層１８の表面に良く染み込むように、表層１８の表面にコーティングした後、数秒〜１時間程度静置させても良い。コーティング後に加熱処理すると、溶媒等の揮発成分が除去される。
【００６６】
なお、中間層１６と表層１８には、現像ロール１０の表面粗さを形成するための粗さ形成粒子が含有されていない。表面粗さは、図２に示すように、ゴム弾性層１４の外周面に形成された凸部によって形成されている。
【００６７】
現像ロール１０の表面硬度（ＭＤ−１硬度）は、３０〜６０度の範囲内にあることが好ましい。表面硬度が３０度未満では、ロール表面が柔軟になりすぎて、トナーが食い込みやすく、フィルミングの原因になりやすい。一方、表面硬度が６０度を超えると、ロール表面と接触する相手部材やトナーのストレスの原因となりやすく、耐久時の画像が悪化しやすい。
【００６８】
現像ロール１０の表面硬度（ＭＤ−１硬度）は、熱硬化性ウレタンだけでなく熱可塑性ウレタンを中間層１６に含有させることで低硬度に抑えられる。
【００６９】
現像ロール１０の体積抵抗は、１×１０３〜１×１０８Ωの範囲内にあることが好ましい。体積抵抗が１×１０３Ω未満では、導電剤の体積比率が増大し、十分な耐圧が得られにくい。一方、体積抵抗が１×１０８Ωを超えると、導電剤の体積比率が低減し、抵抗ムラが生じやすい。
【実施例】
【００７０】
以下、実施例を用いて本発明を詳細に説明する。
【００７１】
（実施例１）
＜ゴム弾性層組成物（１）の調製＞
導電性液状シリコーンゴム（信越化学工業（株）製、「Ｘ３４−２６４Ａ／Ｂ」）をスタティックミキサにて混合し、ゴム弾性層組成物（１）を調製した。
【００７２】
＜中間層組成物の調製＞
熱可塑性ウレタンエラストマー（日本ポリウレタン社製、「Ｎ５１９６」）５０質量部と、エーテル系ポリオール（三洋化成社製、「ＰＰＧ２０００」）３０質量部と、イソシアネート（大日本インキ化学工業製、「バーノックＤＮ９５５」）２０質量部と、電子導電剤（電気化学工業製、「デンカブラック」）３０質量部と、イオン導電剤（４級アンモニウム塩）１質量部とをボールミルにより混練した後、ＭＥＫ４００質量部を加えて混合、攪拌することにより、中間層組成物を調製した。
【００７３】
＜表層組成物の調製＞
（ポリエステルジオール（ａ）の合成）
温度計、攪拌機、リービッヒ冷却管を備えた反応容器中に、テレフタル酸８３質量部と、イソフタル酸８３質量部と、エチレングリコール７４質量部と、２，２−ジメチル−１，３−プロパンジオール８３質量部とを投入し、触媒としてテトラブトキシチタネート０．１質量部を添加した。常圧下２４０℃で約４時間反応させ、生成する水を留去した。ついで、２４５℃で約３０分間減圧し、反応を終了した。得られたポリエステルジオール（ａ）の水酸基価は１０２０ｅｑ／１０６ｇ、酸価は２．５ｅｑ／１０６ｇであった。
【００７４】
（シリコーングラフト変性ウレタンの合成）
上記ポリエステルジオール（ａ）６０質量部と、大日本インキ化学工業（株）製のポリエステルジオール「ＯＤＸ６８８」４０質量部とをメチルエチルケトン（ＭＥＫ）７６質量部に溶解させた後、日本ポリウレタン社製の４，４’−ジフェニルメタンジイソシアネート（ＭＤＩ）「ミリオネートＭＴ」１４質量部を溶解させて、７５℃で約２時間反応させた。次いで、ＭＥＫ１０６質量部と、信越化学工業（株）製のシリコーンオイル「ＫＦ８６５」（側鎖にアミノ基を含有するシリコーンオイル、２５℃における粘度：９０ｃｐｓ、官能基等量：４４００）６質量部とを溶解させて、７５℃で約１時間反応させた。その後、トリメチロールプロパン１質量部を溶解させ、触媒としてジブチル錫ジラウレート０．０１質量部を添加して、７５℃で約２時間反応を行なった。これにより、シリコーングラフト変性ウレタンを得た。得られたシリコーングラフト変性ウレタンの分子量（Ｍｎ）は２５×１０３であり、ガラス転移温度（Ｔｇ）は１０℃であった。
【００７５】
上記シリコーングラフト変性ウレタン（Ｔｇ＝１０℃）１００質量部と、イソシアネート（大日本インキ化学工業製、「バーノックＤＮ９５５」）２０質量部と、電子導電剤（電気化学工業製、「デンカブラックＨＳ−１００」）１５質量部とをボールミルにより混練した後、ＭＥＫ４００質量部を加えて混合、攪拌することにより、表層組成物を調製した。
【００７６】
（ガラス転移温度（Ｔｇ）の測定方法）
各シリコーングラフト変性ウレタンを採取し、アルミニウム製容器に入れ、それをホルダユニットに載せ、電気炉内にセットした。そして、室温（２０℃）から昇温速度１０℃／分で１５０℃まで加熱した後、１５０℃のまま１０分間維持した。ついで、室温（２０℃）まで冷却し、その室温状態で１０分間維持した。つぎに、窒素雰囲気下で昇温速度１０℃／分で１５０℃まで再度加熱してＤＳＣ測定を行なった。ガラス転移温度（Ｔｇ）は、ＴＧ−ＤＳＣシステムＴＡＳ−１００（リガク社製）解析システムを用いて、ガラス転移温度（Ｔｇ）近傍の吸熱カーブの接線とベースラインとの接点から算出した。
【００７７】
＜多数の凹部を有する円筒状金型の作製＞
硫酸ニッケル６水和物を２０ｇ／リットル、次亜リン酸ナトリウム１水和物（還元剤）を２５ｇ／リットル、乳酸（錯化剤）を２７ｇ／リットル、プロピオン酸（錯化剤）を２．５ｇ／リットル、ＰＴＦＥ製分散粒子（平均粒径０．２μｍ）を５ｇ／リットル、ラウリルトリメチルアンモニウムクロライド（カチオン性界面活性剤）を０．１ｇ／リットル配合して、ｐＨ４．８のめっき浴を調製した。
【００７８】
上記めっき浴に円筒状金型基材を浸漬することにより、円筒状金型基材の内面に、不良の無電解複合めっきを行ない、多数のピットが均一に分布形成された無電解複合めっき層の表面を型面とする円筒状金型（内径１２ｍｍ）を得た。このとき、めっき浴の温度を９０℃、めっき時間を１２０分間とし、無電解複合めっき層を厚み２２μｍに形成した。この無電解複合めっき層の表面の十点平均粗さ（Ｒｚ）は１０μｍであった。なお、十点平均粗さ（Ｒｚ）は、表面粗さ計（東京精密社製、サーフコム１４００Ｄ）を用いて測定した。
【００７９】
＜現像ロールの作製＞
上記円筒状金型内に導電性シャフト（φ６ｍｍ、長さ２７０ｍｍ）を同軸にセットして、型内にゴム弾性層組成物（１）を注入し、１５０℃で３０分間加熱した後、冷却、脱型した。これにより、導電性シャフトの外周に厚さ３ｍｍのゴム弾性層を有するロール体を作製した。形成したゴム弾性層の外周面には、円筒状金型の内面に形成された多数の凹部に対応する多数の凸部が型転写により形成されている。
【００８０】
次いで、ロール体の表面にロールコート法により中間層組成物をコーティングした後、１７０℃で６０分熱処理して厚さ１０μｍの中間層を形成した。次いで、中間層の表面にロールコート法により表層組成物をコーティングした後、１５０℃で６０分熱処理して厚さ３μｍの表層を形成した。以上のようにして、実施例１に係る現像ロールを作製した。
【００８１】
（実施例２〜３）
実施例１の中間層組成物の調製において、熱可塑性ウレタンとポリオールとイソシアネートの配合量を表２に記載する配合量とした点以外は実施例１と同様にして実施例２〜３に係る現像ロールを作製した。
【００８２】
（実施例４〜５）
実施例１の表層組成物の調製において、表２に記載するＴｇ値のシリコーングラフト変性ウレタンを用いた点以外は実施例１と同様にして実施例４〜５に係る現像ロールを作製した。
【００８３】
（実施例６）
＜ゴム弾性層組成物（２）の調製＞
ウレタンゴム（バイエル製、「ウレパン６４３Ｇ」）１００質量部と、滑剤（ステアリン酸）１質量部と、加硫促進剤（亜鉛華）５質量部と、イオン導電剤（トリメチルオクタデシルアンモニウムパークロレート）０．５質量部と、老化防止剤（大内新興化学（株）製、「ノクラックＮＳ−６」）０．３質量部とを攪拌機により撹拌混合して、ゴム弾性層組成物（２）を調製した。
【００８４】
実施例１の現像ロールの作製において、シリコーンゴムよりなるゴム弾性層組成物（１）に変えて、ウレタンゴムよりなるゴム弾性層組成物（２）を用いた点以外は実施例１と同様にして実施例６に係る現像ロールを作製した。
【００８５】
（比較例１）
実施例１の現像ロールの作製において、ゴム弾性層の外周に中間層を形成しないで表層を形成した点以外は、実施例１と同様にして比較例１に係る現像ロールを作製した。
【００８６】
（比較例２）
実施例１の表層組成物の調製において、表２に記載するＴｇ値のシリコーングラフト変性ウレタンを用いた点以外は実施例１と同様にして比較例２に係る現像ロールを作製した。
【００８７】
（比較例３）
実施例１の中間層組成物の調製において熱可塑性ウレタンを配合しなかった点以外は実施例１と同様にして比較例３に係る現像ロールを作製した。
【００８８】
各現像ロールの評価に先立って、実施例１と同様のロール構成において、表層中のシリコーングラフト変性ウレタンのＴｇ値が与える耐トナーフィルミング性への影響について調べた。シリコーングラフト変性ウレタンのＴｇ値は、実施例１において、ジオール成分であるポリエステルジオール（ａ）とＯＤＸ６８８との配合比率を変えることにより調整した。その結果を表１に示す。
【００８９】
＜各現像ロールの評価＞
実施例および比較例に係る各現像ロールについて、耐久前後でのトナー搬送性を評価した。また、耐トナーフィルミング性およびゴム弾性層凸部の損傷具合を評価した。その結果を表２に示す。
【００９０】
（初期トナー搬送性）
いわゆる吸引式ファラデーゲージ法を用いて、ロール表面に付着したトナー量を測定した。すなわち、各現像ロールを市販のカラーレーザープリンター（キヤノン（株）製、「ＬＢＰ−２５１０」）に組み込み、ＨＨ環境下（３２．５℃×８５％ＲＨ）でベタ黒画像出し中にプリンターを停止した。次いで、ファラデーゲージを用いて、ロール表面に付着したトナーを吸引し、吸込み面積（Ａ）と吸込み量（Ｍ）よりトナー搬送量（Ｍ／Ａ）を算出した。トナー搬送量（Ｍ／Ａ）が４〜７ｇ／ｍ２の範囲内にある場合を合格「○」とし、トナー搬送量（Ｍ／Ａ）が４〜７ｇ／ｍ２の範囲から外れた場合を不合格「×」とした。
【００９１】
（耐久後トナー搬送性）
ＨＨ環境下（３２．５℃×８５％ＲＨ）で画像出しを１００００枚（Ａ４）サイズ）行なった後、ＨＨ環境下でベタ黒画像出し中にプリンターを停止した点以外は、上記初期トナー搬送性評価と同様にして、トナー搬送量（Ｍ／Ａ）を算出した。トナー搬送量（Ｍ／Ａ）が４〜７ｇ／ｍ２の範囲内にある場合を合格「○」とし、トナー搬送量（Ｍ／Ａ）が４〜７ｇ／ｍ２の範囲から外れた場合を不合格「×」とした。
【００９２】
（耐トナーフィルミング性）
各現像ロールを、市販のカラーレーザープリンター（キヤノン（株）製、ＬＢＰ−２５１０）に組込み、３２．５℃×８５％ＲＨの環境下で、画像出しを通紙１００００枚（Ａ４サイズ）行ない、その後のロール外観を顕微鏡（（株）キーエンス製、ＶＫ−９５１０）で拡大し観察した。この際、ロール表面にトナーの付着が無かった場合を「◎」、ロール表面にトナーが付着しているが、軽微で搬送量の変化や画像に影響が出なかった場合を「○」、ロール表面にトナーが付着し、搬送量の変化や画像にムラが発生した場合を不合格「×」とした。
【００９３】
（凸部の損傷具合）
各現像ロールを、市販のカラーレーザープリンター（キヤノン（株）製、ＬＢＰ−２５１０）に組込み、３２．５℃×８５％ＲＨの環境下で、画像出しを通紙１００００枚（Ａ４サイズ）を行い、その後のローラ外観を顕微鏡（（株）キーエンス製、ＶＫ−９５１０）で拡大し観察した。この際、凸部の損傷がなく、初期の状態を維持している場合を合格「○」、凸部が損傷している場合を不合格「×」とした。
【００９４】
（耐ヘタリ性）
各現像ロールを市販のカラーレーザープリンター（キヤノン（株）製、ＬＢＰ−２５１０）のカートリッジに組み込んだ状態で、気温３２．５℃、湿度８０％の環境下で２週間放置し、その後ハーフトーン画像をＮＮ環境（２３℃×５３％ＲＨ）で画像出しを行なった。画像上に圧接部に起因する不良がない場合を「○」とした。
【００９５】
（体積抵抗）
金属棒上に各現像ロールを線接触させ、ロールの導電性シャフトの両端に各々５００ｇの荷重をかけた状態で金属棒を回転駆動し、３０ｒｐｍで各現像ロールをつれ回り回転させ、１００ＶＤＣ印加した状態での導電性シャフトと金属棒間の電気抵抗を測定し、各現像ロールの体積抵抗（Ω）とした。
【００９６】
（表面粗さ）
ロール表面の両端からそれぞれ軸方向内側５ｍｍの位置および軸方向中央の３つの位置において、それぞれの位置の外周の任意の３点での算術平均粗さ（Ｒａ）を、表面粗さ計（東京精密社製、サーフコム１４００Ｄ）を用いて測定した。そして、その合計９点（３点×３つの位置）での算術平均粗さ（Ｒａ）の平均値を算出し、その結果を下記の表２に併せて表記した。
【００９７】
（残留電荷）
温度１５℃、湿度１０％ＲＨの環境下において、ロール回転数７０ｒｐｍで各現像ロールを回転させながら、その現像ロール表面に、コロナ放電線（コロトロン）を用いて１００μＡのコロナ電流を印加し、ロール表面を帯電した。そして、上記コロナ放電線から１／４周期分後方の位置に配した表面電位計により、上記現像ロール表面の残留電荷を測定した。なお、測定はロールを回転させたままで行なった。
【００９８】
（表面硬度）
各現像ロールの表面硬度を、ＭＤ−１硬度計（高分子計器（株）製、「マイクロゴム硬度計ＭＤ−１型」）により測定（Ｎ＝３）した。
【００９９】
【表１】
0005386090.tif 000002
【０１００】
表１より、シリコーングラフト変性ウレタンのＴｇ値が−１０℃以上の場合に、耐トナーフィルミング性に優れることが分かった。特に、Ｔｇが１０℃以上であると、より一層、耐トナーフィルミング性に優れている。一方、Ｔｇ値が−１０℃未満の場合には、耐トナーフィルミング性に劣ることが分かった。
【０１０１】
【表２】
0005386090.tif 000003
【０１０２】
比較例１では、ゴム弾性層と表層との間に中間層を設けていない。そのため、耐久時に、ゴム弾性層表面の凸部が損傷し、トナー搬送量が低下した。比較例２では、表層中のシリコーングラフト変性ウレタンのＴｇが低すぎる。そのため、表層が柔軟になりすぎて、トナーが食い込みやすくなり、トナーフィルミングが生じている。比較例３では、ゴム弾性層の外周に熱硬化性ウレタンをコーティングしようとしたが、熱硬化収縮が大きいため、μｍオーダーの成膜が困難であった。そのため、ゴム弾性層の外周に熱硬化性ウレタンのみからなる中間層（ウレタン薄膜）を形成することができなかった。
【０１０３】
これに対し、実施例に係る各現像ロールは、ゴム弾性層と表層との間に熱可塑性ウレタンと熱硬化ウレタンとを含有する中間層が設けられ、かつ、表層中のシリコーングラフト変性ウレタンのＴｇが−１０℃以上になっている。そのため、耐久時にロールの表面凹凸を形成するゴム弾性層の凸部の損傷が抑えられ、長期に安定して高いトナー搬送量を維持しているとともに、長期に渡って耐トナーフィルミング性に優れることが確認できた。
【０１０４】
また、実施例に係る各現像ロールでは、コート層に熱可塑性ウレタンが含まれているため、コート性が良好でμｍオーダーの成膜が可能になっている。さらに、ベースとなる層にシリコーンゴムを使用した場合には、より一層、耐ヘタリ性に優れている。そして、製品特性より、製品性能にも問題がないことを確認できた。
【０１０５】
以上、本発明の実施形態について詳細に説明したが、本発明は上記実施例に何ら限定されるものではなく、本発明の要旨を逸脱しない範囲で種々の改変が可能である。
【図面の簡単な説明】
【０１０６】
【図１】一実施形態に係る電子写真機器用現像ロールを表す周方向断面図である。
【図２】一実施形態に係る電子写真機器用現像ロールを表す軸方向断面図である。
【符号の説明】
【０１０７】
１０  電子写真機器用現像ロール
１２  導電性シャフト
１４  ゴム弾性層
１６  中間層
１８  表層
【図１】
0005386090.tif 000004
【図２】
0005386090.tif 000005